(57)【要約】【課題】空気清浄機に使用される脱臭フィルターにおいて、低圧損で、高い脱臭性能を確保する脱臭フィルターを提供することを目的とする。【解決手段】吸着剤２と、有機バインダーと、発泡ビーズを混合して調整したスラリー５を用いて所定の形状に成型し、成型後に発泡ビーズを加熱溶融して多孔７を形成した吸着剤成型体１を構成したものであり、脱臭性能が高く、小さい圧力損失と意匠にあった脱臭フィルターを提供できるという作用を有する。【選択図】図１
2009090262.tif 000002
【特許請求の範囲】
【請求項１】
吸着剤と、有機バインダーと、発泡ビーズを混合して調整したスラリーを用いて所定の形状に成型してなり、有機バインダーによる成型体の成型後に発泡ビーズを加熱溶融し、多孔が形成されることを特徴とする吸着剤成型体。
【請求項２】
有機バインダーがアルギン酸塩である請求項１記載の吸着剤成型体。
【請求項３】
吸着剤と、粒状低融点樹脂、発泡ビーズを混合して調整した粒体混合物を用いて所定の形状に成型してなり、粒状低融点樹脂による成型体の成型後に発泡ビーズを加熱溶融し、多孔が形成されることを特徴とする吸着剤成型体。
【請求項４】
吸着剤と、パルプ繊維と、発泡ビーズを混合して調整したスラリーを用いて所定の形状に成型してなり、成型後に発泡ビーズを加熱溶融し、多孔が形成されることを特徴とする吸着剤成型体。
【請求項５】
吸着剤と、熱融着繊維と、発泡ビーズを混合して調整したスラリーを用いて所定の形状に成型してなり、成型後に発泡ビーズを加熱溶融し、多孔が形成されることを特徴とする吸着剤成型体。
【請求項６】
繊維状吸着剤を混合した請求項４または５に記載の吸着剤成型体。
【請求項７】
吸着剤と、有機バインダーと、熱溶融発泡棒状樹脂を混合して調整したスラリーを用いて所定の形状に成型してなり、有機バインダーによる成型体の成型後に熱溶融発泡棒状樹脂を加熱溶融し、多孔が形成されることを特徴とする吸着剤成型体。
【請求項８】
熱溶融発泡棒状樹脂を予め立体網目状に成型後、熱溶融発泡棒状樹脂間に、吸着剤と、有機バインダーを混合して調整したスラリーを充填成型し、混合した請求項７に記載の吸着剤成型体。
【請求項９】
熱溶融発泡棒状樹脂を並列に多数列配置し、熱溶融発泡棒状樹脂間に、吸着剤と、有機バインダーを混合して調整したスラリーを充填成型し、成型体を熱溶融発泡棒状樹脂を輪切りにする方向に、所定の厚みに切断し、熱溶融発泡棒状樹脂を加熱溶融し、ハニカム状に多孔が形成されることを特徴とする請求項７または８に記載の吸着剤成型体。
【請求項１０】
熱溶融棒状樹脂を並列に多数列配置し、熱溶融棒状樹脂間に、吸着剤スラリーを充填成型し、成型体を熱溶融棒状樹脂を輪切りにする方向に、所定の厚みに切断し、熱溶融棒状樹脂を加熱溶融し、ハニカム状に多孔が形成されることを特徴とする請求項９に記載の吸着剤成型体。
【発明の詳細な説明】
【技術分野】
【０００１】
本発明は、空間内の空気環境を清浄に保つ空気清浄機にて使用する脱臭フィルター、または風路を成型する成型体に関する。
【背景技術】
【０００２】
従来、この種の吸着剤成型体は、空気中の悪臭物質等を除去するためのフィルターとして、活性炭等の吸着剤をバインダーによってハニカム状に成型したものが知られている（例えば、特許文献１参照）。
【０００３】
以下、その吸着剤成型体について図１６を用いて説明する。
【０００４】
図に示すように吸着剤成型体１０１は、活性炭と熱可塑性樹脂からなるバインダーを圧縮成型し、基板と突起部分からなる成型体１０２を成型し、この成型体を積層することにより、ハニカム状の吸着剤成型体１０１を成型している。
【０００５】
また、図１７に示すように、活性炭と熱可塑性樹脂からなるバインダーを押し出し成型してハニカム１０３を成型している。
【０００６】
また、また、活性炭混抄紙をコルゲーション状に加工成型したフィルターが知られている（例えば、特許文献２参照）。
【特許文献１】特開２００３−１０２７号公報
【特許文献２】特表２００１−５２４８７９号公報
【発明の開示】
【発明が解決しようとする課題】
【０００７】
このような従来の吸着剤成型体は、流体中の除去物質、例えば悪臭成分を除去するため、吸着剤成型体内に流体を通過させる多孔を設けるため、活性炭と熱可塑性樹脂からなるバインダーを圧縮成型し基板と突起部分からなる成型体を作成し、この成型体を積み重ね、各成型体間を接着剤で結合し、成型体間に流体を通過させる多孔を設けるという複雑な工程が要求されている。
【０００８】
また、ハニカムを成型する押し出し成型機のような、高圧で成型物を押し出す特殊な装置が要求され、ハニカムの構造上強度の確保が困難であり、吸着剤成型体の強度低下を招くことなく、悪臭物質等を除去する高い性能を確保することが要求されている。
【０００９】
そして、吸着剤成型体の強度をより強くするということが要求されている。
【００１０】
本発明は、このような従来の課題を解決するものであり、吸着剤成型体の強度低下を招くことなく、バインダーで吸着性能が低下することなく悪臭物質等を除去する性能を確保でき、押し出し成型機のような高圧で押し出す特別な装置を必要とせず、任意形状に吸着剤成型体を成型することのできる吸着剤成型体を提供することを目的としている。
【課題を解決するための手段】
【００１１】
本発明の吸着剤成型体は、上記目的を達成するために、吸着剤と、有機バインダーと、発泡ビーズを混合して調整したスラリーを用いて所定の形状に成型してなり、有機バインダーによる成型体の成型後に発泡ビーズを加熱溶融し、発泡ビーズが占めていた部分が空隙となり多孔が形成されているものである。
【００１２】
この手段により、成型体内に、流体を通過させる多孔が連通し、特殊な装置を必要とせず、吸着剤成型体の強度低下を招くことなく、悪臭物質等を除去する高い性能を確保することができる吸着剤成型体が得られる。
【００１３】
また、他の手段は、有機バインダーにアルギン酸塩を使用し、吸着剤と、アルギン酸塩と、発泡ビーズを混合して調整したスラリーを用いて所定の形状に成型してなり、アルギン酸塩と多価陽イオンによる架橋反応による成型体の成型後に発泡ビーズを加熱溶融し、発泡ビーズが占めていた部分が空隙となり多孔が形成されているものである。
【００１４】
この手段により、アルギン酸塩を架橋させ、吸着剤粒子とアルギン酸ナトリウムの架橋構造で吸着剤成型体を成型することができ、この架橋構造は網目状であり、吸着剤粒子の全体を覆うことなく、多孔によってガスの拡散を阻害されることが少ないので、吸着剤成型体の強度低下を招くことなく、悪臭物質等を除去する高い性能を確保することができる吸着剤成型体が得られる。
【００１５】
また、他の手段は、吸着剤と、粒状低融点樹脂、発泡ビーズを混合して調整した粒体混合物を用いて所定の形状に成型してなり、粒状低融点樹脂による成型体の成型後に発泡ビーズを加熱溶融し、発泡ビーズが占めていた部分が空隙となり多孔が形成される多孔性の成型体を構成したものである。
【００１６】
この手段により、成型体内に、流体を通過させる多孔が連通し、特殊な装置を必要とせず、吸着剤成型体の強度低下を招くことなく、悪臭物質等を除去する高い性能を確保することができる吸着剤成型体が得られる。
【００１７】
また、他の手段は、吸着剤と、パルプ繊維と、発泡ビーズを混合して調整したスラリーを用いて所定の形状に成型してなり、成型後に発泡ビーズを加熱溶融し、発泡ビーズが占めていた部分が空隙となり多孔が形成される多孔性の成型体を構成したものである。
【００１８】
この手段により、成型体内に、流体を通過させる多孔が連通し、特殊な装置を必要とせず、吸着剤成型体の強度低下を招くことなく、悪臭物質等を除去する高い性能を確保することができる吸着剤成型体が得られる。
【００１９】
また、他の手段は、吸着剤と、熱融着繊維と、発泡ビーズを混合して調整したスラリーを用いて所定の形状に成型してなり、成型後に発泡ビーズを加熱溶融し、発泡ビーズが占めていた部分が空隙となり多孔が形成される多孔性の成型体を構成したものである。
【００２０】
この手段により、成型体内に、流体を通過させる多孔が連通し、特殊な装置を必要とせず、吸着剤成型体の強度低下を招くことなく、悪臭物質等を除去する高い性能を確保することができる吸着剤成型体が得られる。
【００２１】
また、他の手段は、繊維状吸着剤を混合し、成型後に発泡ビーズを加熱溶融し、発泡ビーズが占めていた部分が空隙となり多孔が形成される多孔性の成型体を構成したものである。
【００２２】
この手段により、成型体内に、流体を通過させる多孔が連通し、特殊な装置を必要とせず、吸着剤成型体の強度低下を招くことなく、悪臭物質等を除去する速度の速い、高い性能を確保することができる吸着剤成型体が得られる。
【００２３】
また、他の手段は、吸着剤と、熱溶融発泡棒状樹脂と、有機バインダーを混合して調整したスラリーを用いて所定の形状に成型してなり、成型後に熱溶融発泡棒状樹脂を加熱溶融し、熱溶融発泡棒状樹脂が占めていた部分が空隙となり多孔が形成される多孔性の成型体を構成したものである。
【００２４】
この手段により、成型体内に、流体を通過させる多孔が連通し、特殊な装置を必要とせず、吸着剤成型体の強度低下を招くことなく、悪臭物質等を除去する高い性能を確保することができる吸着剤成型体が得られる。
【００２５】
また、他の手段は、熱溶融発泡棒状樹脂を予め立体網目状に成型し、前記立体網目状の熱溶融発泡棒状樹脂の空間部分に吸着剤と、有機バインダーを混合して調整したスラリーを充填し所定の形状に成型してなり、成型後に熱溶融発泡棒状樹脂を加熱溶融し、熱溶融発泡棒状樹脂が占めていた部分が空隙となり多孔が形成される多孔性の成型体を構成したものである。
【００２６】
この手段により、成型体内に、流体を通過させる多孔が連通し、特殊な装置を必要とせず、吸着剤成型体の強度低下を招くことなく、悪臭物質等を除去する高い性能を確保することができる吸着剤成型体が得られる。
【００２７】
また、他の手段は、熱溶融発泡棒状樹脂を並列に多数列配置し、熱溶融発泡棒状樹脂間に、吸着剤と、有機バインダーを混合して調整したスラリーを充填成型し、成型体を熱溶融発泡棒状樹脂を輪切りにする方向に、所定の厚みに切断し、熱溶融発泡棒状樹脂を加熱溶融し、熱溶融発泡棒状樹脂が占めていた部分が空隙となり、成型体を並列に貫通する多孔が形成されるハニカム状の成型体を構成したものである。
【００２８】
この手段により、成型体内に、流体を通過させる多孔が並列に貫通し、特殊な装置を必要とせず、吸着剤成型体の強度低下を招くことなく、ハニカム状であるため流体の通過に際して圧力損失の小さい悪臭物質等を除去する高い性能を確保することができる吸着剤成型体が得られる。
【００２９】
また、他の手段は、熱溶融棒状樹脂を並列に多数列配置し、熱溶融棒状樹脂間に、吸着剤と、有機バインダーを混合して調整したスラリーを充填し、成型し、成型体を熱溶融棒状樹脂を輪切りにする方向に、所定の厚みに切断し、熱溶融棒状樹脂を加熱溶融し、熱溶融棒状樹脂が占めていた部分が空隙となり、成型体を並列に貫通する多孔が形成されるハニカム状の成型体を構成したものである。
【００３０】
この手段により、成型体内に、流体を通過させる多孔が並列に貫通し、特殊な装置を必要とせず、吸着剤成型体の強度低下を招くことなく、ハニカム状であるため流体の通過に際して圧力損失の小さい悪臭物質等を除去する高い性能を確保することができる吸着剤成型体が得られる。
【発明の効果】
【００３１】
本発明によれば、有機バインダーによる吸着剤粒子の任意形状に成型後、発泡ビーズを加熱溶融し、発泡ビーズの溶融した後に空隙が形成されて多孔が連通するため、悪臭物質等を含む流体が成型体内を通過するとき、吸着剤粒子がバインダーで結合された空隙の無い成型体と比較し、多孔の連通による圧力損失の低い性能を確保することができる吸着剤成型体を提供できる。
【００３２】
また、有機バインダーとして、アルギン酸ナトリウムを用い、アルギン酸ナトリウムと多価陽イオンによる架橋反応で多孔性の成型体を構成することができ、バインダーによってガスの拡散を阻害されることが少ないので、吸着剤成型体の強度低下を招くことなく、悪臭物質等を除去する高い性能を確保することができる吸着剤成型体を提供できる。
【００３３】
また、吸着剤と、粒状低融点樹脂、発泡ビーズを混合して調整した粒体混合物を用いて所定の形状に成型してなり、水等の溶媒を使ってスラリー化する必要がないため、粒状低融点樹脂による成型体の成型時に溶媒を乾燥するための加熱熱量がなく、総過熱量を少なくできる吸着剤成型体を提供できる。
【００３４】
また、吸着剤と、パルプ繊維と、発泡ビーズを混合して調整したスラリーを用いて所定の形状に成型してなり、パルプ繊維の間に吸着剤が混在する形で成型体が形成され、他の有機バインダーと比較し、バインダーによって吸着剤を覆うことが少ないため、悪臭物質等が吸着剤に吸着することを阻害されることが少ないので、悪臭物質等を除去する高い性能を確保することができる吸着剤成型体を提供できる。
【００３５】
また、熱融着繊維と、発泡ビーズを混合して調整したスラリーを用いて所定の形状に成型してなり、熱融着繊維間が熱融着した強固な網目構造の間に吸着剤が混在し、さらに熱融着繊維と吸着剤も固着する形で成型体が形成され、パルプ繊維と比較し、少量の熱融着繊維で強固な成型体が形成され、バインダーによって吸着剤を覆うことがないためガスの拡散を阻害されることが少ないので、悪臭物質等を除去する高い性能を確保することができ、成型体強度の強い吸着剤成型体を提供できる。
【００３６】
また、繊維状吸着剤を混合し、繊維状吸着剤自体が、網目構造を作り、成型体強度を確保するとともに、分散された繊維状吸着剤により、流体との接触効率を高め、吸着効率の高い吸着剤成型体を提供できる。
【００３７】
また、吸着剤と、熱溶融発泡棒状樹脂と、有機バインダーを混合して調整したスラリーを用いて所定の形状に成型してなり、成型後に熱溶融発泡棒状樹脂を加熱溶融し、熱溶融発泡棒状樹脂が占めていた部分が空隙となり多孔が形成され、成型体内に、流体を通過させる多孔が連通し、特殊な装置を必要とせず、吸着剤成型体の強度低下を招くことなく、悪臭物質等を除去する高い性能を確保することができる吸着剤成型体を提供できる。
【００３８】
また、熱溶融発泡棒状樹脂を予め立体網目状に成型し、前記立体網目状の熱溶融発泡棒状樹脂の空間部分に吸着剤と、有機バインダーを混合して調整したスラリーを充填し所定の形状に成型してなり、成型後に熱溶融発泡棒状樹脂を加熱溶融し、熱溶融発泡棒状樹脂が占めていた部分が空隙となり確実に連通した多孔が形成され、成型体内に、流体を通過させる多孔が連通し、特殊な装置を必要とせず、吸着剤成型体の強度低下を招くことなく、悪臭物質等を除去する高い性能を確保することができる吸着剤成型体を提供できる。
【００３９】
また、熱溶融発泡棒状樹脂を並列に多数列配置し、熱溶融発泡棒状樹脂間に、吸着剤と、有機バインダーを混合して調整したスラリーを充填成型し、成型体を熱溶融発泡棒状樹脂を輪切りにする方向に、所定の厚みに切断し、熱溶融発泡棒状樹脂を加熱溶融し、熱溶融発泡棒状樹脂が占めていた部分が空隙となり、成型体を並列に貫通する多孔が形成されるハニカム状の成型体を構成することができるため、特殊な装置を必要とせず、吸着剤成型体の強度低下を招くことがなく、ハニカム状であるため流体の通過に際して圧力損失の小さい悪臭物質等を除去する高い性能を確保することができる吸着剤成型体を提供できる。
【００４０】
また、熱溶融棒状樹脂を並列に多数列配置し、熱溶融棒状樹脂間に、吸着剤と、有機バインダーを混合して調整したスラリーを充填成型し、成型体を熱溶融棒状樹脂を輪切りにする方向に、所定の厚みに切断し、熱溶融棒状樹脂を加熱溶融し、熱溶融棒状樹脂が占めていた部分が空隙となり、また、溶融した熱溶融棒状樹脂が吸着剤粒子間を補強し、その分、有機バインダーを少なくすることができ、成型体を並列に貫通する多孔が形成されるハニカム状の成型体を構成することができるため、特殊な装置を必要とせず、吸着剤成型体の強度低下を招くことがなく、ハニカム状であるため流体の通過に際して圧力損失の小さい悪臭物質等を除去する高い性能を確保することができる吸着剤成型体を提供できる。
【発明を実施するための最良の形態】
【００４１】
本発明の請求項１記載の吸着剤成型体は、吸着剤と、有機バインダーと、発泡ビーズを混合して調整したスラリーを用いて所定の形状に成型してなり、有機バインダーの固化による成型体の成型後に発泡ビーズを加熱溶融し、発泡ビーズが占めていた部分が空隙となり多孔が形成されているものであり、成型体内に、流体を通過させる多孔が連通し、多孔の連通による圧力損失が小さく、特殊な装置を必要とせず、吸着剤成型体の強度低下を招くことなく、悪臭物質等を除去する高い性能を確保することができる吸着剤成型体が得られる。
【００４２】
また、本発明の請求項２記載の吸着剤成型体は、有機バインダーにアルギン酸塩を使用し、吸着剤と、アルギン酸塩と、発泡ビーズを混合して調整したスラリーを用いて所定の形状に成型してなり、アルギン酸塩と多価陽イオンによる架橋反応による成型体の成型後に発泡ビーズを加熱溶融し、発泡ビーズが占めていた部分が空隙となり多孔が形成されているものであり、アルギン酸塩を架橋させ、吸着剤粒子とアルギン酸ナトリウムの架橋構造で吸着剤成型体を成型することができ、この架橋構造は網目状であり、吸着剤粒子全体を覆うことなく、多孔によってガスの拡散を阻害されることが少ないので、吸着剤成型体の強度低下を招くことなく、悪臭物質等を除去する高い性能を確保することができる吸着剤成型体が得られる。
【００４３】
また、本発明の請求項３記載の吸着剤成型体は、吸着剤と、粒状低融点樹脂、発泡ビーズを混合して調整した粒体混合物を用いて所定の形状に成型してなり、粒状低融点樹脂と発泡ビーズの融点以上に加熱して、粒状低融点樹脂と発泡ビーズを加熱溶融し、その後、冷却して成型固化し、粒状低融点樹脂と発泡ビーズが占めていた部分が空隙となり多孔が形成される多孔性の成型体を構成したものであり、成型体内に、流体を通過させる多孔が連通し、特殊な装置を必要とせず、吸着剤成型体の強度低下を招くことなく、悪臭物質等を除去する高い性能を確保することができる吸着剤成型体が得られる。
【００４４】
また、本発明の請求項４記載の吸着剤成型体は、吸着剤と、パルプ繊維と、発泡ビーズを混合して調整したスラリーを用いて所定の形状に成型してなり、成型後に発泡ビーズを加熱溶融し、発泡ビーズが占めていた部分が空隙となり多孔が形成される多孔性の成型体を構成したものであり、パルプ繊維間に吸着剤粒子が抄きこまれた成型体となり、可撓性があり、吸着剤粒子が有機バインダー段等で覆われることないので、吸着剤の吸着効果に支障をきたすことがなく、成型体内に流体を通過させる多孔が連通し吸着剤成型体の強度低下を招くことなく悪臭物質等を除去する高い性能を確保することができる吸着剤成型体が得られる。
【００４５】
また、本発明の請求項５記載の吸着剤成型体は、吸着剤と、熱融着繊維と、発泡ビーズを混合して調整したスラリーを用いて所定の形状に成型してなり、成型後に発泡ビーズを加熱溶融し、発泡ビーズが占めていた部分が空隙となり多孔が形成される多孔性の成型体を構成したものであり、熱融着繊維間が熱融着した強固な網目構造の間に吸着剤が混在し、さらに熱融着繊維と吸着剤も固着する形で成型体が形成され、パルプ繊維と比較し、少量の熱融着繊維で強固な成型体が形成され、バインダーによって吸着剤を覆うことがないためガスの拡散を阻害されることが少ないので、成型体内に、流体を通過させる多孔が連通し、特殊な装置を必要とせず、吸着剤成型体の強度低下を招くことなく、悪臭物質等を除去する高い性能を確保することができる吸着剤成型体が得られる。
【００４６】
また、本発明の請求項６記載の吸着剤成型体は、繊維状吸着剤を混合し、成型後に発泡ビーズを加熱溶融し、発泡ビーズが占めていた部分が空隙となり多孔が形成される多孔性の成型体を構成したものであり、成型体内に、流体を通過させる多孔が連通し、特殊な装置を必要とせず、吸着剤成型体の強度低下を招くことなく、悪臭物質等を除去する速度の速い、高い性能を確保することができる吸着剤成型体が得られる。
【００４７】
また、本発明の請求項７記載の吸着剤成型体は、吸着剤と、熱溶融発泡棒状樹脂と、有機バインダーを混合して調整したスラリーを用いて所定の形状に成型してなり、成型後に熱溶融発泡棒状樹脂を加熱溶融し、熱溶融発泡棒状樹脂が占めていた部分が空隙となり多孔が形成される多孔性の成型体を構成したものであり、成型体内に、流体を通過させる多孔が連通し、特殊な装置を必要とせず、吸着剤成型体の強度低下を招くことなく、悪臭物質等を除去する高い性能を確保することができる吸着剤成型体が得られる。
【００４８】
また、本発明の請求項８記載の吸着剤成型体は、熱溶融発泡棒状樹脂を予め立体網目状に成型し、前記立体網目状の熱溶融発泡棒状樹脂の空間部分に吸着剤と、有機バインダーを混合して調整したスラリーを充填し所定の形状に成型してなり、成型後に熱溶融発泡棒状樹脂を加熱溶融し、熱溶融発泡棒状樹脂が占めていた部分が空隙となり多孔が形成される多孔性の成型体を構成したものであり、成型体内に、流体を通過させる多孔が連通し、特殊な装置を必要とせず、吸着剤成型体の強度低下を招くことなく悪臭物質等を除去する高い性能を確保することができる吸着剤成型体が得られる。
【００４９】
また、本発明の請求項９記載の吸着剤成型体は、熱溶融発泡棒状樹脂を並列に多数列配置し、熱溶融発泡棒状樹脂間に、吸着剤と、有機バインダーを混合して調整したスラリーを充填成型し、成型体を熱溶融発泡棒状樹脂を輪切りにする方向に、所定の厚みに切断し、熱溶融発泡棒状樹脂を加熱溶融し、熱溶融発泡棒状樹脂が占めていた部分が空隙となり、成型体を並列に貫通する多孔が形成されるハニカム状の成型体を構成したものであり、成型体内に、流体を通過させる多孔が並列に貫通し、特殊な装置を必要とせず、吸着剤成型体の強度低下を招くことなくハニカム状であるため流体の通過に際して圧力損失の小さい悪臭物質等を除去する高い性能を確保することができる吸着剤成型体が得られる。
【００５０】
また、本発明の請求項１０記載の吸着剤成型体は、熱溶融棒状樹脂を並列に多数列配置し、熱溶融棒状樹脂間に、吸着剤と、有機バインダーを混合して調整したスラリーを充填し、成型し、成型体を熱溶融棒状樹脂を輪切りにする方向に、所定の厚みに切断し、熱溶融棒状樹脂を加熱溶融し、熱溶融棒状樹脂が占めていた部分が空隙となり、成型体を並列に貫通する多孔が形成されるハニカム状の成型体を構成したものであり、成型体内に、流体を通過させる多孔が並列に貫通し、特殊な装置を必要とせず、吸着剤成型体の強度低下を招くことなく、ハニカム状であるため流体の通過に際して圧力損失の小さい悪臭物質等を除去する高い性能を確保することができる吸着剤成型体が得られる。
【００５１】
以下、本発明の実施の形態について図面を参照しながら説明する。
【００５２】
（実施の形態１）
図１〜図４に示すように、活性炭粉末を用いた吸着剤２と、有機バインダーとして乾燥後に活性炭粉末同士を接着し吸着剤成型体１を構成するＣＭＣ３の水溶液、発泡ビーズとしてのポリスチレン発泡ビーズ４をニーダーで分散してスラリー５を作成する。そのスラリー５を任意形状に吸着剤成型体１を形成するための型枠６に流し込み、その後、スラリー５の入った型枠６を加熱乾燥してＣＭＣ３を固化させ、さらに、ポリスチレン発泡ビーズ４が溶融する温度まで加熱して、ポリスチレン発泡ビーズ４の溶融した跡の連通した多孔７ができる。
【００５３】
上記構成において、ＣＭＣ３と吸着剤２を包含する吸着剤成型体１が構成され、乾燥後のＣＭＣ３内に、ポリスチレン発泡ビーズ４の溶融跡の連通による多孔７が吸着剤成型体１に形成され、ガスの拡散を阻害されることが少なく、吸着剤成型体１の強度を確保することとなる。
【００５４】
なお、本実施の形態では、有機バインダーとしてＣＭＣ３を用いて説明したが、他のセルロース系接着剤やアクリルエマルジョンを用いても良く、その作用効果に差異を生じない。
【００５５】
また、吸着剤として活性炭粉末を説明したが、吸着剤として、ゼオライト、シリカゲル、活性アルミナ等の一般的な吸着剤を用いても良い。
【００５６】
また、発泡ビーズとして、ポリスチレン発泡ビーズを説明したが、熱可塑性の発泡ビーズであれば良く、例えば、ポリエチレン発泡ビーズでも良い。
【００５７】
また、吸着剤成型体１の上面は、有機バインダーによる固化成型時に、発泡ビーズが埋没するため、発泡ビーズ溶融後の多孔７が、上面に開孔することが少ないので、吸着剤成型体１の上面から、一定の深さ、例えば、発泡ビーズの径以内に切削削除して、上面を積極的に開孔してもよく、底面においても同様に切削削除しても良い。
【００５８】
（実施の形態２）
図５に示すように、本発明の第２の実施の形態による吸着剤成型体１は、活性炭粉末を用いた吸着剤２と、アルギン酸ナトリウム８と、ポリスチレン発泡ビーズ４を混合したスラリー５を成型し、さらに成型後に塩化カルシウムの水溶液を浸漬させる。アルギン酸ナトリウム８とカルシウムイオンとの架橋反応で、吸着剤成型体１は固化し、次に、ポリスチレン発泡ビーズ４を加熱溶融させ、吸着剤成型体１に多孔７を形成させる。
【００５９】
吸着剤２粒子とアルギン酸ナトリウム８の架橋構造で吸着剤成型体１を成型することができる。この架橋構造は網目状であり、バインダーによってガスの拡散を阻害されることが少ないので、吸着剤成型体１の強度低下を招くこと少なく、悪臭物質等を除去する高い性能を確保することができる吸着剤成型体１を提供できる。
【００６０】
上記構成において、アルギン酸ナトリウム８と吸着剤２を包含する吸着剤成型体１が構成され、加熱後の吸着剤成型体１に、ポリスチレン発泡ビーズ４の溶融跡の連通による多孔７が吸着剤成型体１に形成され、ガスの拡散を阻害されることが少なく、吸着剤成型体１の強度を確保することとなる。
【００６１】
なお、本実施の形態で吸着剤として活性炭粉末を説明したが、第１の実施の形態同様、ゼオライト、シリカゲル、活性アルミナ等の一般的な吸着剤を用いても良い。
【００６２】
また、多価金属塩として塩化カルシウムを用いて説明したが、塩化マグネシウムを用いても良く、亜鉛、アルミニウム、鉄イオンを含む水溶性性の塩を用いても良い。
【００６３】
（実施の形態３）
図６〜図７に示すように、本発明の第３の実施の形態による吸着剤成型体１は、吸着剤２と、粒状低融点樹脂９、ポロシチレン発泡ビーズ４を混合して調整した粒体混合物１０を用いて所定の形状に成型してなり、粒状低融点樹脂９とポリスチレン発泡ビーズ４の融点以上に加熱して、粒状低融点樹脂９とポリスチレン発泡ビーズ４を加熱溶融し、その後、冷却して成型固化し、粒状低融点樹脂９とポリスチレン発泡ビーズ４が占めていた部分が空隙となり多孔７が形成される多孔性の吸着剤成型体１を構成したものであり、吸着剤成型体１に流体を通過させる多孔７が連通し吸着剤成型体１を提供できる。
【００６４】
上記構成によれば、スラリー化する必要がないので、溶媒の乾燥に要する熱エネルギーを削減でき、吸着剤成型体１が構成され、溶融した粒状低融点樹脂９であるホットメルトが、ホットメルト間および吸着剤２粉末に粘着接続し、吸着剤成型体１の強度を確保することとともに、粒状低融点樹脂９の溶融した跡も多孔７を形成するため、より多くの多孔７を形成し、特殊な装置を必要とせず、吸着剤成型体１の強度低下を招くことなく、悪臭物質等を除去する高い性能を確保することとなる。
【００６５】
（実施の形態４）
図８に示すように、吸着剤２と、パルプ繊維１１と、ポリスチレン発泡ビーズ４を混合してスラリー５を調整し、このスラリー５を用いて、乾燥または、紙抄きの如く圧搾−脱水により所定の形状に成型してなり、成型後にポリスチレン発泡ビーズ４を加熱溶融し、ポリスチレン発泡ビーズ４が占めていた部分が空隙となり多孔７が形成される多孔性の吸着剤成型体１を提供できる。
【００６６】
上記構成において、パルプ繊維１１間に吸着剤２粒子が抄きこまれた成型体となり、可撓性があり、吸着剤２粒子が有機バインダー等で覆われることないので、吸着剤２の吸着効果に支障をきたすことなく、成型体内に流体を通過させる多孔７が連通し吸着剤成型体１の強度低下を招くことなく悪臭物質等を除去する高い性能を確保することができることとなる。
【００６７】
（実施の形態５）
図９に示すように、吸着剤２と、熱融着繊維１２と、ポリスチレン発泡ビーズ４を混合してスラリー５を調整し、このスラリー５を用いて、乾燥または、紙抄きの如く圧搾−脱水により所定の形状に成型してなり、成型後にポリスチレン発泡ビーズ４を加熱溶融し、ポリスチレン発泡ビーズ４が占めていた部分が空隙となり多孔７が形成される多孔性の吸着剤成型体１を提供できる。
【００６８】
上記構成において、熱融着繊維１２間に吸着剤２粒子が抄きこまれた成型体となり、所定の形状に成型してなり、熱融着繊維１２間が熱融着した強固な網目構造の間に吸着剤２が混在し、さらに熱融着繊維１２と吸着剤２も固着する形で成型体が形成され、パルプ繊維１１と比較し、少量の熱融着繊維１２で強固な吸着剤成型体１が形成され、バインダーによって吸着剤２を覆うことがないためガスの拡散を阻害されることが少ないので、吸着剤成型体１内に流体を通過させる多孔７が連通し特殊な装置を必要とせず吸着剤成型体１の強度低下を招くことなく悪臭物質等を除去する高い性能を確保することとなる。
【００６９】
なお、本実施の形態では、熱融着繊維で説明したが、熱融着繊維の一部にパルプ繊維を用いても良く、その作用効果に差異を生じない。
【００７０】
（実施の形態６）
図１０に示すように、吸着剤２と、繊維状吸着剤１３と、ポリスチレン発泡ビーズ４を混合してスラリー５を調整し、このスラリー５を用いて、乾燥または、紙抄きの如く圧搾−脱水により所定の形状に成型してなり、成型後にポリスチレン発泡ビーズ４を加熱溶融し、ポリスチレン発泡ビーズ４が占めていた部分が空隙となり多孔７が形成される多孔性の吸着剤成型体１を提供できる。
【００７１】
上記構成において、繊維状吸着剤１３間に吸着剤２粒子が抄きこまれた成型体となり、可撓性があり、バインダーによって吸着剤２を覆うことがないためガスの拡散を阻害されることが少ないので吸着剤２の吸着効果に支障をきたすことなく、さらに、繊維状吸着剤１３自体も高い吸着性能を保持するので、流体を通過させる多孔７が連通し吸着剤成型体１の強度低下を招くことなく悪臭物質等を除去する高い性能を確保することができることとなる。
【００７２】
なお、本実施の形態では、繊維状吸着剤で説明したが、繊維状吸着剤の一部にパルプ繊維や熱融着繊維を用いても良く、また、その両方を用いても、その作用効果に差異を生じない。
【００７３】
（実施の形態７）
図１１に示すように、吸着剤２と、熱溶融発泡棒状樹脂１４と、有機バインダーを混合して調整したスラリー５を用いて所定の形状に成型してなり、成型後に熱溶融発泡棒状樹脂１４を加熱溶融し、熱溶融発泡棒状樹脂１４が占めていた部分が空隙となり多孔７が形成される多孔性の吸着剤成型体１を提供できる。
【００７４】
上記構成において、吸着剤成型体１内に、流体を通過させる多孔７が連通し、特殊な装置を必要とせず、吸着剤成型体１の強度低下を招くことなく、悪臭物質等を除去する高い性能を確保することとなる。
【００７５】
（実施の形態８）
図１２に示すように、熱溶融発泡棒状樹脂１４を予め立体網目状に枠組１５に成型し、前記枠組１５の熱溶融発泡棒状樹脂１４の空間部分に吸着剤２と、有機バインダーを混合して調整したスラリー５を充填し所定の形状に成型してなり、成型後に熱溶融発泡棒状樹脂１４を加熱溶融し、熱溶融発泡棒状樹脂１４が占めていた部分が空隙となり多孔７が形成される多孔性の吸着剤成型体１を提供できる。
【００７６】
上記構成において、吸着剤成型体１内に、流体を通過させる多孔７が連通し、特殊な装置を必要とせず、吸着剤成型体１の強度低下を招くことなく、悪臭物質等を除去する高い性能を確保することとなる。
【００７７】
（実施の形態９）
図１３〜図１４に示すように、熱溶融発泡棒状樹脂１４を並列に多数列配置し、熱溶融発泡棒状樹脂１４間に、吸着剤２と、有機バインダーを混合して調整したスラリー５を充填成型し、乾燥して成型体１６を成型する。成型体１６を熱溶融発泡棒状樹脂１４を輪切りにする方向に、所定の厚みに短片状に切断する。さらに短片状に切断した成型体１６を加熱し熱溶融発泡棒状樹脂１４を加熱溶融し、熱溶融発泡棒状樹脂１４が占めていた部分が空隙となり、この空隙が成型体１６を並列に貫通する多孔７が形成されるハニカム状吸着剤成型体１７を提供できる。
【００７８】
上記構成において、ハニカム状吸着剤成型体１７内に、流体を通過させる多孔７が並列に貫通し、特殊な装置を必要とせず、吸着剤成型体１の強度低下を招くことなく、ハニカム状であるため流体の通過に際して圧力損失の小さい悪臭物質等を除去する高い性能を確保することとなる。
【００７９】
なお、本実施の形態では、成型体１６を所定の厚みの短片状に切断してから、加熱し熱溶融発泡棒状樹脂１４を溶融し空隙を構成したが、成型体１６を切断前に加熱して熱溶融発泡棒状樹脂１４を溶融し空隙を構成し、その後、成型体１６を所定の厚みの短片状に切断しても良く、その作用効果に差異を生じない。
【００８０】
（実施の形態１０）
図１５に示すように、熱溶融棒状樹脂１８を並列に多数列配置し、熱溶融棒状樹脂１８間に、吸着剤２と、有機バインダーを混合して調整したスラリー５を充填し、乾燥して成型体１６を成型する。成型体１６を熱溶融棒状樹脂１８を輪切りにする方向に、所定の厚みに短片状に切断する。さらに短片状に切断した成型体１６を加熱し熱溶融棒状樹脂１８を加熱溶融し、熱溶融棒状樹脂１８が占めていた部分が空隙となり、この空隙が成型体１６を並列に貫通する多孔７が形成されるハニカム状吸着剤成型体１７を提供できる。
【００８１】
上記構成において、吸着剤成型体１内に、流体を通過させる多孔７が並列に貫通し、特殊な装置を必要とせず、熱溶融棒状樹脂１８が溶融後、吸着剤２粒子間を接着補間するので吸着剤成型体１の強度低下を招くことなく、ハニカム状であるため流体の通過に際して圧力損失の小さい悪臭物質等を除去する高い性能を確保することとなる。
【産業上の利用可能性】
【００８２】
任意の形状の吸着剤成型体が成型できるので、圧力損失が少なく、脱臭効果の高い脱臭フィルターや、通風路が構成でき、送風装置を内装した空調機器の全般に使用が可能であり、また、水等の液体浄化分野において使用可能である。
【図面の簡単な説明】
【００８３】
【図１】本発明の第１の実施の形態の吸着剤成型体の斜視図
【図２】同スラリーの内部状態を示す図
【図３】同型枠に流し込んだスラリーの断面図
【図４】同多孔が連通した吸着剤成型体の断面図
【図５】本発明の第２の実施の形態のスラリーの断面図
【図６】本発明の第３の実施の形態の粒体混合物の断面図
【図７】同多孔が連通した吸着剤成型体の断面図
【図８】本発明の第４の実施の形態のスラリーの断面図
【図９】本発明の第５の実施の形態のスラリーの断面図
【図１０】本発明の第６の実施の形態のスラリーの断面図
【図１１】本発明の第７の実施の形態のスラリーの断面図
【図１２】本発明の第８の実施の形態のスラリーの断面図
【図１３】本発明の第９の成型体の斜視図
【図１４】同多孔が並列に連通したハニカム上吸着剤成型体の斜視図
【図１５】本発明の第１０の成型体の斜視図
【図１６】従来の圧縮成型による吸着剤成型体断面図
【図１７】同押し出し成型によるハニカムの斜視図
【符号の説明】
【００８４】
１    吸着剤成型体
２    吸着剤
３    ＣＭＣ
４    ポリスチレン発泡ビーズ
５    スラリー
６    型枠
７    多孔
８    アルギン酸ナトリウム
９    粒状低融点樹脂
１０  粒体混合物
１１  パルプ繊維
１２  熱融着繊維
１３  繊維状吸着剤
１４  熱溶融発泡棒状樹脂
１５  枠組
１６  成型体
１７  ハニカム状吸着剤成型体
１８  熱溶融棒状樹脂
【図１】
2009090262.tif 000003
【図２】
2009090262.tif 000004
【図３】
2009090262.tif 000005
【図４】
2009090262.tif 000006
【図５】
2009090262.tif 000007
【図６】
2009090262.tif 000008
【図７】
2009090262.tif 000009
【図８】
2009090262.tif 000010
【図９】
2009090262.tif 000011
【図１０】
2009090262.tif 000012
【図１１】
2009090262.tif 000013
【図１２】
2009090262.tif 000014
【図１３】
2009090262.tif 000015
【図１４】
2009090262.tif 000016
【図１５】
2009090262.tif 000017
【図１６】
2009090262.tif 000018
【図１７】
2009090262.tif 000019